(57)【要約】【課題】本発明は焼成時に気泡の発生を抑制可能なガラス物品の製造方法を得ることを目的とした。【解決手段】ガラス粉末を焼成して得るガラス部材の製造方法において、一次粒子径が５０ｎｍ以下の凝集したフィラー粉末と、該フィラー粉末の一次粒子径より平均粒子径Ｄ５０が大きいガラス粉末と、を乾式混合し混合物を得る混合工程、及び該混合物を焼成する焼成工程を有し、該フィラー粉末は、該ガラス粉末と該フィラー粉末の合計量に対して０．０１〜１０ｗｔ％含有されるものであり、該混合工程は、１Ｎ／ｃｍ２以上の力を加えながら混合を行うものであることを特徴とするガラス部材の製造方法。【選択図】図２
2018008853.tif 000002
【特許請求の範囲】
【請求項１】
ガラス粉末を焼成して得るガラス部材の製造方法において、
一次粒子径が５０ｎｍ以下の凝集したフィラー粉末と、該フィラー粉末の一次粒子径より平均粒子径Ｄ５０が大きいガラス粉末と、を乾式混合し混合物を得る混合工程、及び
該混合物を焼成する焼成工程を有し、
該フィラー粉末は、該ガラス粉末と該フィラー粉末の合計量に対して０．０１〜１０ｗｔ％含有されるものであり、
該混合工程は、１Ｎ／ｃｍ２以上の力を加えながら混合を行うものであることを特徴とするガラス部材の製造方法。
【請求項２】
前記混合工程が、乳鉢を用いて前記混合物を押圧しながら混合するものであることを特徴とする請求項１に記載のガラス部材の製造方法。
【請求項３】
ガラス粉末を焼成して得るガラス部材の製造方法において、
一次粒子径が５０ｎｍ以下の凝集したフィラー粉末と、該フィラー粉末の一次粒子径より平均粒子径Ｄ５０が大きいガラス粉末と、を乾式混合し混合物を得る混合工程、及び
該混合物を焼成する焼成工程を有し、
該フィラー粉末は、該ガラス粉末と該フィラー粉末の合計量に対して０．０１〜１０ｗｔ％含有されるものであり、
該混合工程は、混合機を用いて前記混合物を混合するものであり、
該混合機が、回転羽根、回転ロータ、材料を装置壁面に衝突させる装置、又は超音波発生装置を搭載した混合機であることを特徴とするガラス部材の製造方法。
【請求項４】
前記ガラス粉末の平均粒子径Ｄ５０が、１〜３０μｍの範囲内であることを特徴とする請求項１乃至請求項３のいずれかに記載のガラス部材の製造方法。
【請求項５】
前記混合工程が、前記フィラー粉末と前記ガラス粉とを乾式混合して混合物Ａを得る１次混合工程、及び
該混合物Ａと、ガラス粉末、蛍光体粉末、無機フィラー、及び有機ビヒクルからなる群から選ばれる少なくとも１つとを混合して混合物Ｂを得る２次混合工程、を有し、
該第１次混合工程が、１Ｎ／ｃｍ２以上の力を加えながら混合を行う、又は回転羽根、回転ロータ、材料を装置壁面に衝突させる装置、若しくは超音波発生装置を搭載した混合機を用いて混合を行うものであることを特徴とする請求項１乃至請求項４のいずれかに記載のガラス部材の製造方法。
【請求項６】
前記２次混合工程が、少なくとも有機ビヒクルを混合するものであり、湿式混合を行うものであることを特徴とする請求項５に記載のガラス部材の製造方法。
【発明の詳細な説明】
【技術分野】
【０００１】
本発明は、封止材料、封着材料、電極材料及び被覆材料等に用いられるガラス粉末を焼成して得るガラス部材に関するものであり、特に透明性を向上させたガラス部材に関する。
【背景技術】
【０００２】
従来から接着材料や封着材料、及び電極材料や絶縁のための被覆等に用いられる材料として、化学的耐久性や耐熱性に優れたガラス粉末を加熱して焼成したガラス部材が使用されている。このようなガラス部品は、例えばガラス粉末を有機ビヒクルに混合してペースト状にしたガラスペーストを所望の形状に塗布した後に焼成することによって得たり、ガラス粉末をプレス成形等によって所望の形状とした後に焼成することによって得ることが可能である。
【０００３】
上記のようにガラス粉末を焼成する場合、ガラスの融点温度より低く、かつガラスの軟化点より高い温度で加熱を行う。通常、このような温度でガラス粉末を加熱すると、加熱中のガラスの流動不足により、焼成後のガラス部材内に気泡が残留することが多い。気泡が残留するとガラス部材内で散乱が生じるようになる為、ガラス部材の透明性が低下する。ガラス部材に透明性が要求されないような、例えば電子デバイスの保護材や封着材、絶縁材等として用いる場合、気泡によって機械的強度の低下や、絶縁破壊が生じ易くなる等の問題がある。
【０００４】
ガラス粉末の焼成時に発生する気泡を抑制するためには、真空中で焼成するのが有効である事が知られているが、この方法は高コストであり、また、作業が煩雑になるという問題がある。そこで、例えば特許文献１では、ガラス粉末と蛍光体粉末の混合粉末を加熱した後に、プレスしながら成形型を用いて成型することによって、上記の気孔を解消している。
【０００５】
また、特許文献２には、ガラス粉末と蛍光体粉末を混合した混合粉末を、減圧雰囲気下に冶具で加圧しながら加熱し、内部に気泡が発生するのを抑制する方法が開示されている。
【０００６】
また、特許文献３には、ＤＴＡ曲線から算出されるＴｓとＴｇとの差（ΔＴｇｓ）が５０〜１０５℃であるガラス粉末を用いることによって、気泡を抑制する方法が開示されている。当該文献では、焼成温度域において急峻な粘性曲線を示すガラスを使用することで、焼成時のガラスの粘度を低下させている。
【先行技術文献】
【特許文献】
【０００７】
【特許文献１】特開２０１２−１８０４８８号公報
【特許文献２】特開２０１０−０８３７０４号公報
【特許文献３】国際公開ＷＯ２０１４／０５０６８４
【発明の概要】
【発明が解決しようとする課題】
【０００８】
前述したように、ガラス粉末を焼成してガラス部材を得る場合、焼成時に気泡が発生することがある。このような気泡はガラス部材の透明性を低下させる為、例えば光学物品等に用いる場合、性能を低下させてしまうという問題があった。また、例えば封着材、絶縁材等として用いる場合、気泡によって機械的強度の低下や、絶縁破壊が生じ易くなる等の問題があった。
【０００９】
以上より、本発明は焼成時に気泡の発生を抑制可能なガラス部材の製造方法を得ることを目的とした。
【課題を解決するための手段】
【００１０】
本発明者らが鋭意検討を行ったところ、ガラス粉末と、一次粒子径が５０ｎｍ以下のフィラー粉末（以下、「ナノフィラー粉末」と記載することもある）とを、フィラー粉末を解すように乳鉢等で押圧を加えながら混合した混合物を焼成すると、気泡の発生が大幅に抑制出来ることがわかった。一方で、力を加えず単純に混合したり、有機ビヒクルと合わせて混練するだけでは上記の効果が得られなかった。
【００１１】
上記のナノフィラー粉末は、粒子が小さいために通常は複数の粒子が凝集した凝集物になっている。具体的なメカニズムは不明だが、特定量以上の押圧を加えることによって、この凝集物の粒子間にせん断力が加わり凝集物が解れ、該ナノフィラー粉末がガラス粉末表面に付着した結果、泡の発生が抑制可能になったと推測される。
【００１２】
すなわち、本発明は、ガラス粉末を焼成して得るガラス部材の製造方法において、一次粒子径が５０ｎｍ以下の凝集したフィラー粉末と、該フィラー粉末の一次粒子径より平均粒子径Ｄ５０が大きいガラス粉末と、を乾式混合し混合物を得る混合工程、及び該混合物を焼成する焼成工程を有し、該フィラー粉末は、該ガラス粉末と該フィラー粉末の合計量に対して０．０１〜１０ｗｔ％含有されるものであり、該混合工程は、１Ｎ／ｃｍ２以上の力を加えながら混合を行うものであることを特徴とするガラス部材の製造方法である。
【００１３】
また、本発明は、ガラス粉末を焼成して得るガラス部材の製造方法において、一次粒子径が５０ｎｍ以下の凝集したフィラー粉末と、該フィラー粉末の一次粒子径より平均粒子径Ｄ５０が大きいガラス粉末と、を乾式混合し混合物を得る混合工程、及び該混合物を焼成する焼成工程を有し、該フィラー粉末は、該ガラス粉末と該フィラー粉末の合計量に対して０．０１〜１０ｗｔ％含有されるものであり、該混合工程は、混合機を用いて前記混合物を混合するものであり、該混合機が、回転羽根、回転ロータ、材料を装置壁面に衝突させる装置、又は超音波発生装置を搭載した混合機であることを特徴とするガラス部材の製造方法である。
【００１４】
本明細書の「一次粒子径」や「平均粒子径Ｄ５０」は、レーザー回折型粒子径測定装置（日機装株式会社製、マイクロトラック）を用いて測定した値を用いた。測定は水に測定サンプルを分散させた後、レーザー光を照射することで散乱・回折光を得て、その光強度分布から装置に設定されたプログラムに準じて測定サンプルの粒子の大きさを算出して求めた。
【００１５】
また、本明細書において、「泡の抑制」が可能か否かについては、可視光透過率を分光光度計（Ｕ４０００、ＨＩＴＡＣＨＩ社製）を用いて判断を行った。本実施例及び比較例において、ナノフィラー粉末を含有しなかったサンプルを作成し、可視光線透過率を測定したところ５５％であった為、本明細書においては可視光線透過率が６０％以上となった時に、泡の抑制が出来ていると判断した。
【発明の効果】
【００１６】
本発明により、焼成時に気泡の発生を抑制可能なガラス部材の製造方法を得ることが可能となった。
【図面の簡単な説明】
【００１７】
【図１】本発明の実施例において、混合前のガラス粉末（ａ）、混合前のナノフィラー粉末（ｂ）、乳鉢で混合した混合物（ｃ）、及び回転羽根を有する混合機で混合した混合物（ｄ）の表面を撮影した図面代用電子顕微鏡写真である。
【図２】本発明の実施例及び比較例において、比較例１（ａ）及び実施例１（ｂ）の焼成後のサンプルの断面を撮影した図面代用電子顕微鏡写真である。
【発明を実施するための形態】
【００１８】
１：各種材料
以下に、本発明で用いる各種材料について説明する。
【００１９】
（混合物）
本明細書における「混合物」とは、少なくともガラス粉末とナノフィラー粉末を有するものである。また、後述するように、上記のガラス粉末とナノフィラー粉末との混合物の他に任意の材料を混合する場合は、ガラス粉末とナノフィラー粉末を乾式混合した混合物を混合物Ａ、該混合物Ａに他の材料を混合した混合物を混合物Ｂとする。また、ガラス粉末やナノフィラー粉末等は固体であり、以下、混合物中に含まれる固体を「固形分」と記載することもある。
【００２０】
上記の混合物Ａは粉末であり、後の焼成工程を行う前に、加圧成型等を行ってペレット状にしてもよい。また、用途に応じて粉末状のまま用いてもよい。
【００２１】
上記の混合物Ｂが有機ビヒクルを混合する場合は、後の焼成工程を行う前に、ガラスペーストや後述するグリーンシートとしてもよい。また、有機ビヒクルを混合しない場合は、混合物Ａと同様にペレット状や粉末状としてもよい。
【００２２】
（ガラス粉末）
ガラス粉末の成分は特に限定するものではなく、求められる性質に応じて各種成分を好適に用いることが可能である。例えば、軟化点の低いものとしては、ビスマス系ガラス、リン酸系ガラス、フッ化物ガラス、バナジウム系ガラス、テルル系ガラス、バナジウム−テルル系ガラス等が挙げられる。また、ガラス部材が光学物品に用いられる場合は、着色が少ないものや可視光線透過率の高いガラスが求められ、例えばＳｉＯ２−ＲＯ−Ｒ２Ｏ系ガラス、ＳｉＯ２−Ｂ２Ｏ３−ＲＯ系ガラス、ＳｉＯ２−Ｂ２Ｏ３−ＲＯ−Ｒ２Ｏ系ガラス、ＳｉＯ２−Ｂ２Ｏ３−ＺｎＯ−ＲＯ−Ｒ２Ｏ系ガラス、ＳｉＯ２−Ｂ２Ｏ３−ＺｎＯ−ＲＯ系等が挙げられる。尚、「ＲＯ」とはアルカリ土類金属、「Ｒ２Ｏ」とはアルカリ金属を示すものとする。
【００２３】
ガラス粉末の平均粒子径Ｄ５０は、ナノフィラー粉末の一次粒子径より大きいものを用いる。ナノフィラー粉末は通常凝集しており、ナノフィラー粉末のみに力を加えて一旦凝集物を解して分散させたとしても、すぐに再凝集してしまう。この時、ナノフィラー粉末よりも粒子径の大きいガラス粉末が存在することによって、ナノフィラー粉末がガラス粉末表面に付着し、結果的に凝集を抑制することが可能となる。ガラス粉末の平均粒子径Ｄ５０は、過度に大きいと気泡を低減する効果を得難くなるため、１〜３０μｍの範囲内とするのが好ましい。また、より好ましくは１５μｍ以下としてもよい。
【００２４】
(フィラー粉末)
ナノフィラー粉末は通常、粒子同士が物理的に吸着し合うことによって凝集しているものであり、特に何も操作を施さない場合、上記の凝集した凝集物が解れることはない。本発明では、１Ｎ／ｃｍ２以上の力を加えながら乾式混合を行うことによって凝集物を解し、ガラス粉末の表面にナノフィラー粉末を付着させたものである。また、上記の「解す」とは、完全に粒子を１つ１つに分離することのみを指すものではなく、ガラス粉末の表面に付着する程度の大きさまで凝集物が分離出来ればよいものとする。
【００２５】
ナノフィラー粉末は、ガラス粉末を焼成する際の加熱温度に耐えられる耐熱性を有していればよい。また、ガラス粉末に付着しやすいものが好ましく、例えば、シリカ、アルミナ、チタニア、ジルコニア、マグネシア等の無機粒子が挙げられ、複数種類を用いてもよい。
【００２６】
ナノフィラー粉末は一次粒子径が５０ｎｍ以下のものを用いる。５０ｎｍを超えると、ガラス粉末に付着し難くなることがある。また、ガラス部材を光学物品に用いる場合は、ナノフィラー粉末によって散乱等が生じ、得られる光学特性を損なう可能性がある。下限値は特に限定するものではないが、例えば１ｎｍ以上としてもよい。
【００２７】
ナノフィラー粉末の含有量は、ガラス粉末とナノフィラー粉末の合計量に対して０．０１〜１０ｗｔ％となるように混合する。０．０１ｗｔ％未満だと得られる効果が小さく、１０ｗｔ％を超えると可視光線透過率が低下したり、ガラス粉末の焼成が不十分になってしまうことがある。また、好ましくは５ｗｔ％以下としてもよい。
【００２８】
（蛍光体粉末）
本発明は気泡を低減するものであることから、可視光線透過率の低下や不必要な光散乱を抑制することが出来る為、特に光学物品として用いるのが好ましい。光学物品として使用する場合、ガラス部材内に蛍光体粉末を含有させ、波長変換部材として用いるのが好ましい。
【００２９】
蛍光体粉末としては、例えば、酸化物、酸窒化物、窒化物、酸硫化物、硫化物、アルミン酸塩化物、ハロリン酸塩化物、フッ化物及びＹＡＧ系化合物からなる群から選ばれる少なくとも１つの蛍光体を用いるのが好適である。また、複数種類の蛍光体を用いてもよい。
【００３０】
上記の窒化物蛍光体としては、例えば赤色蛍光体として、（Ｓｒ，Ｃａ）ＡｌＳｉＮ３：Ｅｕ蛍光体、ＣａＡｌＳｉＮ３：Ｅｕ蛍光体、（Ｂａ，Ｓｒ）２Ｓｉ５Ｎ８：Ｅｕ蛍光体、黄色蛍光体として、Ｌａ３Ｓｉ６Ｎ１１：Ｃｅ蛍光体、酸窒化物蛍光としては、例えば赤色蛍光体として、ＣａＡｌＳｉ（ＯＮ）３：Ｅｕ蛍光体、α−Ｓｉａｌｏｎ：Ｅｕ蛍光体、緑色蛍光体として、β−Ｓｉａｌｏｎ：Ｅｕ蛍光体、（Ｓｒ，Ｂａ）Ｓｉ２Ｏ２Ｎ２：Ｅｕ蛍光体、Ｂａ３Ｓｉ６Ｏ１２Ｎ２：Ｅｕ蛍光体が挙げられる。
【００３１】
また、酸化物蛍光体としては、例えば、黄色蛍光体として、（Ｙ，Ｇｄ）３Ａｌ５Ｏ１２：Ｃｅ蛍光体、Ｔｂ３Ａｌ５Ｏ１２：Ｃｅ蛍光体、Ｌｕ３Ａｌ５Ｏ１２：Ｃｅ蛍光体、（Ｓｒ，Ｃａ，Ｂａ）２ＳｉＯ４：Ｅｕ蛍光体、緑色蛍光体として、Ｙ３（Ａｌ，Ｇａ）５Ｏ１２：Ｃｅ３＋蛍光体、（Ｂａ，Ｓｒ）２ＳｉＯ４：Ｅｕ蛍光体、ＣａＳｃ２Ｏ４：Ｃｅ蛍光体、ＢａＭｇＡｌ１０Ｏ１７：Ｅｕ、Ｍｎ蛍光体、ＳｒＡｌ２Ｏ４：Ｅｕ蛍光体、赤色蛍光体として、（Ｓｒ，Ｂａ）３ＳｉＯ５：Ｅｕ蛍光体等が挙げられる。
【００３２】
また、硫化物蛍光体としては、例えば緑色蛍光体として、ＺｎＳ：Ｃｕ，Ａｌ蛍光体、（Ｃａ，Ｓｒ）Ｇａ２Ｓ４：Ｅｕ蛍光体、赤色蛍光体として、（Ｃａ，Ｓｒ）Ｓ：Ｅｕ蛍光体、近赤外蛍光体として、（Ｚｎ、Ｃｄ）Ｓ：Ｃｕ蛍光体が挙げられる。酸硫化物蛍光体としては、例えば赤色蛍光体として、Ｙ２Ｏ２Ｓ：Ｅｕ蛍光体、Ｌａ２Ｏ２Ｓ：Ｅｕ蛍光体、Ｇｄ２Ｏ２Ｓ：Ｅｕ蛍光体等が挙げられる。
【００３３】
使用する蛍光体粉末の平均粒子径Ｄ５０は、特に限定するものではないが、ガラス粉末と混合し易くする目的で、ガラス粉末と同程度としてもよい。例えば、１〜５０μｍ程度としてもよい。
【００３４】
蛍光体粉末の含有量は発光効率や演色性が最適になるように調整すればよいが、蛍光体粉末が多くなりすぎると焼結しにくくなったり、励起光が効率良く蛍光体粉末に照射されないことがある。また、含有量が少なすぎると十分に発光させることが難しくなる。よって、蛍光体粉末の含有量が、混合物内の固形分の全質量に対して０．０１〜９５体積％となるように混合することが好ましい。
【００３５】
（無機フィラー）
ガラス部材の線膨張係数を適した範囲に調整することを目的として、無機フィラーを混合してもよい。無機フィラーとしては公知のものを用いればよく、例えばジルコン、ムライト、シリカ、チタニア、及びアルミナ等が使用できる。また、ここで言う無機フィラーは、従来より広く用いられている無機フィラーを指し、前述したナノフィラー粉末とは粒子径が異なっている。例えば、平均粒子径Ｄ５０で０．５〜１００μｍ程度としてもよい。
【００３６】
無機フィラーの含有量は適宜調整すれば良いが、例えば混合物中のガラス粉末と無機フィラーの合計量に対して、０．１質量％以上、４０質量％以下となるように混合してもよい。
【００３７】
（有機ビヒクル）
ガラス部材を封止材や接着材、電極材等として用いる場合、一般的に、ガラス粉末を液体中に分散させてガラスペーストとし、所望の位置に塗布後焼成を行うことによってガラス部材を得る方法が知られている。この時、ガラス粉末を分散させる液体として有機ビヒクルが広く用いられており、本発明においても使用することが可能である。
【００３８】
有機ビヒクルは、有機溶剤と有機バインダーとからなるものであり、ガラスペーストを焼成させた後に燃焼、分解、又は揮発等により消失するものである。尚、有機バインダーとはガラス粉末をガラスペースト中に分散・担持させるものである。有機溶剤及び有機バインダーは適宜選択されればよく、焼成時にガラスペーストから除去できれば特に限定するものではない。
【００３９】
有機溶剤は、Ｎ、Ｎ’−ジメチルホルムアミド（ＤＭＦ）、α−テルピネオール、γ−ブチルラクトン（γ−ＢＬ）、テトラリン、ブチルカルビトールアセテート、酢酸エチル、酢酸イソアミル、ジエチレングリコールモノエチルエーテル、ジエチレングリコールモノエチルエーテルアセテート、２，２，４−トリメチル−１，３−ペンタンジオールモノ（２−メチルプロパノアート）、ベンジルアルコール、トルエン、３−メトキシ−３−メチルブタノール、ｎ−ペンタノール、４−メチルペンタノール、シクロヘキサノール、トリエチレングリコールモノメチルエーテル、トリエチレングリコールジメチルエーテル、ジプロピレングリコールモノメチルエーテル、ジプロピレングリコールモノブチルエーテル、トリプロピレングリコールモノメチルエーテル、トリプロピレングリコールモノブチルエーテル、プロピレンカーボネート、ジメチルスルホキシド（ＤＭＳＯ）、Ｎ−メチル−２−ピロリドン等が使用可能である。特に、α−テルピネオールは、樹脂等の溶解性が良好であるため、好ましい。
【００４０】
有機バインダーは、例えば、アクリル酸エステル（アクリル樹脂）、エチルセルロース、ポリエチレングリコール誘導体、ニトロセルロース、ポリメチルスチレン、ポリエチレンカーボネート、メタクリル酸エステル等が使用可能である。特に、アクリル酸エステル、ニトロセルロース、エチルセルロースは、熱分解性が良好であるため、好ましい。
【００４１】
混合物に対する有機ビヒクルの含有量は、ガラスペーストとした際の塗布や有機ビヒクルの揮発が良好であれば特に限定するものではない。
【００４２】
２：ガラス部材の製造方法
以下に本発明のガラス部材の製造方法について記載する。第１の発明は、ガラス粉末を焼成して得るガラス部材の製造方法において、一次粒子径が５０ｎｍ以下の凝集したフィラー粉末と、該フィラー粉末の一次粒子径より平均粒子径Ｄ５０が大きいガラス粉末と、を乾式混合し混合物を得る混合工程、及び該混合物を焼成する焼成工程を有し、該フィラー粉末は、該ガラス粉末と該フィラー粉末の合計量に対して０．０１〜１０ｗｔ％含有されるものであり、該混合工程は、１Ｎ／ｃｍ２以上の力を加えながら混合を行うものであることを特徴とするガラス部材の製造方法である。
【００４３】
第２の発明は、ガラス粉末を焼成して得るガラス部材の製造方法において、一次粒子径が５０ｎｍ以下の凝集したフィラー粉末と、該フィラー粉末の一次粒子径より平均粒子径Ｄ５０が大きいガラス粉末と、を乾式混合し混合物を得る混合工程、及び該混合物を焼成する焼成工程を有し、該フィラー粉末は、該ガラス粉末と該フィラー粉末の合計量に対して０．０１〜１０ｗｔ％含有されるものであり、該混合工程は、混合機を用いて前記混合物を混合するものであり、該混合機が、回転羽根、回転ロータ、材料を装置壁面に衝突させる装置、又は超音波発生装置を搭載した混合機であることを特徴とするガラス部材の製造方法である。
【００４４】
また、本発明の好適な実施形態の１つは、前記混合工程が、前記フィラー粉末と前記ガラス粉とを乾式混合して混合物Ａを得る１次混合工程、及び該混合物Ａと、ガラス粉末、蛍光体粉末、無機フィラー、及び有機ビヒクルからなる群から選ばれる少なくとも１つとを混合して混合物Ｂを得る２次混合工程、を有し、該第１次混合工程が、１Ｎ／ｃｍ２以上の力を加えながら混合を行う、又は回転羽根、回転ロータ、材料を装置壁面に衝突させる装置、若しくは超音波発生装置を搭載した混合機を用いて混合を行うものであることを特徴とするガラス部材の製造方法である。
【００４５】
（混合工程）
第１の発明における混合工程は、一次粒子径が５０ｎｍ以下の凝集したフィラー粉末と、該フィラー粉末の一次粒子径より平均粒子径Ｄ５０が大きいガラス粉末と、を混合し混合物を得るものである。その際、１Ｎ／ｃｍ２以上の力を加えながら乾式で混合を行うことによって、ガラス粉末の表面にフィラー粉末を付着させる。好ましくは１．２Ｎ／ｃｍ２以上としてもよい。また、上限値は特に限定するものではなく、装置や器具を破壊しない程度であればよい。なお、上記の「力を加える」とは、混合されているガラス粉末やナノフィラー粉末に力を加えることを指すものであり、直接力を加えるものでも、間接的に力を加えるものでもよい。例えば、ナノフィラー粉末の凝集物はガラス粉末を介して力が加えられる場合があると考えられる。
【００４６】
また、ガラス粉末とフィラー粉末の他に材料を混合する場合は、ガラス粉末とフィラー粉末とを乾式混合した混合物Ａを得た後（１次混合）に、該混合物Ａに他の材料を混合して（２次混合）混合物Ｂを得るのが好ましい。このようにすることによって、ガラス粉末の表面に効率よくフィラー粉末を付着させることが可能となる。
【００４７】
乾式混合の混合方法は、ナノフィラー粉末とガラス粉末が混合中に接触可能であれば特に限定するものではないが、例えば、乳鉢を用いて前記混合物を押圧しながら混合するのが簡便であり好ましい。また、乳鉢を用いる場合、押圧を加えることが可能な任意のミキサーと組み合わせて混合を行ってもよい。
【００４８】
また、量産化や作業時間の短縮化等を目的として混合機を用いてもよい。この時使用する混合機としては、該混合物に衝撃力、せん断力、遠心力、及び圧縮力からなる群から選ばれる少なくとも１つを加えながら混合を行うものを用いるのが好ましい。上記のような力を加える混合機として、回転羽根、回転ロータ、材料を装置壁面に衝突させる装置、又は超音波発生装置を搭載した混合機を用いるのが好ましい。また、上記の各種装置を複合して用いてもよい。上記のような混合機のうち公知のものとしては、例えば、ヘンシェルミキサー、メカノフュージョン型混合機、ハイブリダイゼーションシステムを搭載した混合機等が挙げられる。
【００４９】
第２の発明の発明における混合方法は、混合機を用いて前記混合物を混合するものであり、該混合機が、回転羽根、回転ロータ、材料を装置壁面に衝突させる装置、又は超音波発生装置を搭載した混合機であることを特徴とする。前述したように、上記混合機を用いることによって、混合物に衝撃力、せん断力、遠心力、及び圧縮力等を加えることが可能になる。
【００５０】
また、前述した混合機を用いて混合を行う場合、混合工程中に混合物に加えられる力を測定することは困難である。本実施例で回転羽根を回転させて遠心力を加えながら混合する多目的混合装置（日本コークス製）を用いて混合を行ったところ、乳鉢で押圧を加えながら混合を行った場合に相当する可視光線透過率を示すことがわかった。また、当該実施例では、回転羽根の回転速度を速くすると可視光線透過率が上昇し、遅くすると可視光線透過率が低くなったことから、遠心力の強さが可視光線透過率に影響を及ぼしたと考えられる。従って、前述したような混合機を用いた場合でも、泡の抑制が可能であることがわかった。
【００５１】
混合物に力を加えない混合手段としては、Ｖ型混合機、２重円錐型混合機、揺動回転型混合機、リボン型混合機等が挙げられる。２次混合工程を行う場合は上記のような手段を用いる必要はなく、既存の乾式混合手段や湿式混合手段を用いればよい。また、１次混合工程と同様の混合手段を用いてもよい。
【００５２】
また、前記２次混合工程が、少なくとも有機ビヒクルを混合し、湿式混合を行うものであるのが好ましい。湿式混合を行い、ペースト状にすることによって、得られるガラス部材を所望の形状に成型し易くなる。本明細書における湿式混合の混合手段としては、前述した有機ビヒクルとガラス粉末、ナノフィラー粉末を混ぜ合わせるものであり、混合機を用いてもよい。また、本明細書では湿式混合を行う場合を「混練」と記載することもある。後述する実施例及び比較例ではセラミック３本ロールミルを用いて機械混練を行い、当該機械混練を混合工程に用いても本発明の効果が得られないことがわかった。
【００５３】
混合工程の時間は使用する混合手段によって異なり、特に限定するものではない。本実施例においては、手段によらず５〜３０分程度混合するとナノフィラー粉末がガラス粉末に付着した。
【００５４】
（焼成工程）
焼成工程は、得られた混合物を焼成しガラス層を得るものである。この時の加熱温度は、通常ガラス粉末の軟化点以上、溶融温度未満で行われ、好ましくは軟化点＋２００℃以下としてもよい。
【００５５】
焼成前の混合物の形態は特に限定するものではないが、各種粉末を混合した混合物の場合は、加圧等の非加熱の方法によってペレット状に成型し、該ペレットを焼成してもよい。
【００５６】
また、前述した有機ビヒクルと各種粉末とを混合したガラスペーストとしてもよい。ガラスペーストを用いる場合は、該ガラスペーストを基材等に塗布した後に焼成工程を行うことによって、ガラス層を得ることが可能となる。尚、上記の有機ビヒクルは焼成時に揮発するため、最終的に得られるガラス層内にはほぼ残留しない。
【００５７】
また、特に蛍光体粉末を混合して混合物Ｂを得る場合は、グリーンシートを成型してもよい。グリーンシートは、ガラス粉末、蛍光体粉末、及び有機ビヒクルを混練してガラスペースト状とし、該ガラスペーストをドクターブレード法によってポリエチレンテレフタレート（ＰＥＴ）等のフィルム上に成型し、乾燥させることで得る事が出来る。該グリーンシートを焼成することによって蛍光体粉末がガラス層に分散した波長変換部材を得ることが可能となる。
【００５８】
（ガラス部材）
ガラス部材は、ガラス粉末を焼成することによって得られるガラス層を有するものであり、一般的な封止材や封着材、電極材や被覆材として用いることが可能である。また、ガラス層内部の気泡が抑制されていることから、特に光の透過性が従来より優れており、光学物品として用いるのが好ましい。
【００５９】
光学物品としては、例えばＬＥＤ又はＬＤを光源とした発光装置が挙げられる。特にガラス部材の内部に蛍光体粉末を含有する波長変換部材とし、上記光源の光の波長を変換させた発光装置として好適に用いることが可能である。当該発光装置としては照明等の白色光源や、プロジェクターやセンサー、レーザー用の光源等が挙げられる。
【実施例】
【００６０】
本発明の実施例及び比較例を以下に記載する。
【００６１】
実施例及び比較例では、ガラス粉末としてモル％で３４ＳｉＯ２−２１Ｂ２Ｏ３−１２ＺｎＯ−６Ａｌ２Ｏ３−４ＢａＯ−４Ｎａ２Ｏ−１７Ｋ２Ｏ−０．５Ｓｂ２Ｏ３−１．５ＳｎＯ２の組成のガラス（軟化点５８０℃）を使用した。また、使用した該ガラス粉末の平均粒子径Ｄ５０は４μｍであった。また、ナノフィラー粉末として、一次粒子径が１２ｎｍのナノフィラー粉末（ナノＳｉＯ２粒子、アエロジル２００（日本アエロジル株式会社製））を用いた。
【００６２】
実施例１
まず、ガラス粉末とナノフィラー粉末を、ガラス粉末：ナノフィラー粉末＝９８ｗｔ％：２ｗｔ％となるように乾式混合し、混合物を得た。この時、まず容器に秤量したガラス粉末とナノフィラー粉末を入れ、自転・公転ミキサーにて２分間混合した。なお、この混合はナノフィラー粉末をガラス粉末内に均一に混ぜる為に行ったものであり、押圧等はしていない。その後、容器内の混合物を乳鉢に移し、乳鉢と乳棒を電子天秤上に置き、目盛りを０にした。次に、該乳棒を押し下げて電子天秤が約１５０ｇ（約１．５Ｎ／ｃｍ２）になる位置まで押圧して、乳棒を固定した。次に２０分間乳棒を手動で動かして混合を行い混合物を作製した。
【００６３】
次に、金型で該混合物を加圧成型し、直径３０ｍｍ、厚み２ｍｍのボタン状予備成型体を作製した。次に、得られたボタン状予備成型体を、大気中で３０分間、６３０℃で加熱することによって焼成し、サンプルを得た。
【００６４】
比較例１
まず、ガラス粉末のみを金型で該混合物を加圧成型し、直径３０ｍｍ、厚み２ｍｍのボタン状予備成型体を作製した。次に、得られたボタン状予備成型体を、大気中で３０分間、６３０℃で加熱することによって焼成し、サンプルを得た。
【００６５】
比較例２
ガラス粉末：ナノフィラー粉末＝８９ｗｔ％：１１ｗｔ％となるように乾式混合した他は、実施例１と同様の方法でサンプルを得た。
【００６６】
比較例３
乾式混合時に電子天秤が約５０ｇ（約０．５Ｎ／ｃｍ２）になるように押圧しながら乾式混合した他は、実施例１と同様の方法でサンプルを得た。
【００６７】
実施例２
まず、ガラス粉末とナノフィラー粉末を、ガラス粉末：ナノフィラー粉末＝９９ｗｔ％：１ｗｔ％となるように混合し、混合物を得た。この時、混合方法としては多目的混合装置（日本コークス製）を用いて、回転羽根を先端周速度６５ｍ／ｓで回転させて遠心力を加えながら、１０分間混合して混合物を得た。
【００６８】
次に、金型で該混合物を加圧成型し、直径３０ｍｍ、厚み２ｍｍのボタン状予備成型体を作製した。次に、得られたボタン状予備成型体を、大気中で３０分間、６３０℃で加熱することによって焼成し、サンプルを得た。
【００６９】
実施例３
ガラス粉末：ナノフィラー粉末＝９８ｗｔ％：２ｗｔ％となるように混合した他は、実施例２と同様の方法でサンプルを得た。
【００７０】
実施例４
混合時間を３分とした他は、実施例３と同様の方法でサンプルを得た。
【００７１】
実施例５
先端周速度を４０ｍ／ｓとした他は、実施例４と同様の方法でサンプルを得た。
【００７２】
実施例６
先端周速度を９８ｍ／ｓとした他は、実施例４と同様の方法でサンプルを得た。
【００７３】
（可視光線透過率）
実施例及び比較例で得られたサンプルを厚み１ｍｍまで研磨した後、５５０ｎｍにおける可視光透過率を分光光度計（Ｕ４０００、ＨＩＴＡＣＨＩ社製）を用いて測定した。結果を表１に示す。
【００７４】
【表１】
2018008853.tif 000003
【００７５】
（表面状態の観察）
実施例１の混合直後の混合物と、実施例２の混合直後の混合物、使用したガラス粉末、使用したナノフィラー粉末（混合前）について、走査型電子顕微鏡（ＳＥＭ）（日立社製Ｓ―４５００）を用いてそれぞれ観察した。得られた結果を図１（（ａ）ガラス粉末、（ｂ）ナノフィラー粉末（ｃ）実施例１、（ｄ）実施例２）にそれぞれ示した。
【００７６】
また、実施例１で得られたサンプルと、比較例１で得られたサンプルの断面を、同様に走査型電子顕微鏡を用いた観察した。得られた結果を図２（（ａ）比較例１、（ｂ）実施例１）にそれぞれ示した。
【００７７】
以上より、実施例１は比較例１と比べて、可視光線透過率が向上したものとなった。また、ナノフィラー粉末の含有量が多い比較例２は可視光線透過率が低下してしまった為、ナノフィラー粉末が多いとナノフィラー粉末を加えなかった比較例１と比較しても、可視光線透過率を大きく損なうことがわかった。さらに、実施例１より弱い力を加えながら混合した比較例３は、可視光線透過率は損なわなかったものの、泡を抑制する効果の程は小さいものとなった。また、図２より、比較例１と比較すると、実施例１では気泡が大幅に減少することが示された。
【００７８】
また、実施例２〜６はいずれも比較例１〜３と比較して、可視光線透過率の高いものとなることがわかった。また、先端周速度が他の実施例より遅い実施例５は、他の実施例より可視光線透過率の低いものとなった。これは、先端周速度が遅い方が混合物に加えられる遠心力は弱く、ナノフィラー粉末の凝集物を解す力が小さくなるためだと考えられる。
【００７９】
また、図１より、実施例１はガラス粉末表面にナノフィラー粉末が付着していることが明らかとなった。また、実施例２についてもガラス粉末表面にナノフィラー粉末が付着していることがわかった。また、いずれの実施例においても、ナノフィラー粉末の凝集物が混合前より解れていることがわかった。
【００８０】
実施例７
まず、ガラス粉末とナノフィラー粉末を、ガラス粉末：ナノフィラー粉末＝９８ｗｔ％：２ｗｔ％となるように１次混合し、混合物Ａを得た。この時、混合方法としては多目的混合装置（日本コークス製）を用いて、回転羽根を先端周速度６５ｍ／ｓで回転させて遠心力を加えながら、１０分間混合して混合物Ａを得た。
【００８１】
次に、混合物Ａにα−ＳｉＡｌＯＮ蛍光体粉末（平均粒子径１５μｍ）を混合物Ａ：蛍光体粉末＝８０：２０（体積比）で、及び有機ビヒクルを固形分が１０ｗｔ％になるように、それぞれ２次混合し、混合物Ｂとしてガラスペーストを得た。この時、混合方法としては、公転自転攪拌脱泡装置及びセラミック３本ロールミルを用いて約２０分間混合及び混練を行った。なお、上記のセラミック３本ロールミルはガラスペーストを混練する装置であり、混合物に強い力を加えるものではない。
【００８２】
次に、ガラスペーストをバーコーターを用いてポリエチレンテレフタレート（ＰＥＴ）フィルム上に塗布し、乾燥させることにより厚み０．２〜０．５ｍｍのグリーンシートを得た。
【００８３】
得られたグリーンシートを離型剤を塗布した無機基板に載せて、大気中で３０分間、６３０℃で加熱することによって焼成し、焼成後に表面を研磨してフィルムを除去しサンプルを得た。得られたサンプルを直径２０ｍｍ、厚み０．２０ｍｍまで研磨した後、分光光度計（Ｕ４０００、ＨＩＴＡＣＨＩ社製）を用いて、ＪＩＳ  Ｋ７１０５に準拠する方法で全光線透過率を測定した。結果を表２に示す。
【００８４】
(発光効率測定)
まず、まず、励起光である青色ＬＥＤの光（発光ピーク波長４４５ｎｍ）を校正した積分球内に入射させ、光ファイバーを通じて小型分光器（オーシャンオプティクス製  ＨＲ−４０００）に取り込み、発光スペクトル（エネルギー分布曲線）を得た。得られたスペクトルから、入力した青色ＬＥＤのエネルギー出力を計算した。
【００８５】
次に、励起光を測定サンプルの片面に入射させ、該測定サンプルの反対側の面から射出した光を校正した積分球内に入射させ、光ファイバーを通じて小型分光器に取り込み、発光スペクトを得た。得られたスペクトルに標準比視感度を掛け合わせて全光束を計算し、得られた全光束を前述した青色ＬＥＤのエネルギー出力で除して発光効率（ｌｍ／Ｗ）を算出した。得られた結果を表２に示した。
【００８６】
【表２】
2018008853.tif 000004
【００８７】
比較例４
ナノフィラー粉末を使用せず、一次混合を行わなかった他は、実施例７と同様の方法でグリーンシートを得た。次に、得られたグリーンシートを大気中で３０分間、６３０℃で加熱した他は、実施例７と同様の方法でサンプルを得た。
【００８８】
比較例５
まず、ナノフィラー粉末、α−ＳｉＡｌＯＮ蛍光体粉末、有機ビヒクルを約２０分間１次混練し、その後ガラス粉末を加えて約２０分間２次混錬し、ガラスペーストを得た。この時、１次混練、２次混合ともに、ナノフィラー粉末間にせん断力を加えないように、セラミック３本ロールミルを用いて混練及び混合を行った。得られたガラスペーストを用いて実施例７と同様の方法でグリーンシートを得た。次に、得られたグリーンシートを大気中で５時間、６３０℃で加熱した他は、実施例７と同様の方法でサンプルを得た。
【００８９】
以上より、実施例７は他の比較例よりも高い発光効率を示した。また、ナノフィラー粉末とガラス粉末を１次混合しなかった比較例５は、発光効率も全光線透過率も実施例７と比べて低いものとなった。
【図１】
2018008853.tif 000005
【図２】
2018008853.tif 000006